(57)【要約】【課題】（１）光透過性導電層がパターン化された際の骨見え現象の抑制度合い、（２）ヘイズ値及び（３）電気抵抗値という三点のバランスが改善された、光透過性導電性フィルムを提供することを課題とする。【解決手段】（Ａ）光透過性支持層； （Ｂ）中間層；及び（Ｃ）光透過性導電層を含有し、前記中間層（Ｂ）が、前記光透過性支持層（Ａ）の少なくとも一方の面に、直接又は一以上の他の層を介して配置されており、かつ前記光透過性導電層（Ｃ）が、前記光透過性支持層（Ａ）の少なくとも一方の面に、少なくとも中間層（Ｂ）を介して配置されている光透過性導電性フィルムであって：前記中間層（Ｂ）の光透過性導電層（Ｃ）側の面が、凸曲面を有する複数の突起を有し、かつ前記凸曲面が前記中間層（Ｂ）の前記面となす角度θが５０°以下であることを特徴とする、光透過性導電性フィルム。【選択図】なし【特許請求の範囲】
【請求項１】
（Ａ）光透過性支持層； 
（Ｂ）中間層；及び
（Ｃ）光透過性導電層
を含有し、
前記中間層（Ｂ）が、前記光透過性支持層（Ａ）の少なくとも一方の面に、直接又は一以上の他の層を介して配置されており、かつ
前記光透過性導電層（Ｃ）が、前記光透過性支持層（Ａ）の少なくとも一方の面に、少なくとも中間層（Ｂ）を介して配置されている光透過性導電性フィルムであって：
前記中間層（Ｂ）の光透過性導電層（Ｃ）側の面が、凸曲面を有する複数の突起を有し、かつ
前記凸曲面が前記中間層（Ｂ）の前記面となす角度θが５０°以下であることを特徴とする、光透過性導電性フィルム。
【請求項２】
前記中間層（Ｂ）の前記表面が前記突起を、１ｍｍ２あたり１００個〜１０，０００個有する、請求項１に記載の光透過性導電性フィルム。
【請求項３】
前記中間層（Ｂ）が、長軸（Major Axis）が１μｍ〜１０μｍであり、かつ長径と短径とのアスペクト比が１．５以上の扁平な楕円体またはそれに類似な形状の微粒子、及びバインダー成分を含有し、かつ
前記突起が、前記微粒子により形成されるものである、
請求項１又は２に記載の光透過性導電性フィルム。
【請求項４】
前記微粒子及び前記バインダー成分の屈折率差が０．１以下である、請求項３に記載の光透過性導電性フィルム。
【請求項５】
前記突起の、前記中間層（Ｂ）の前記面を基準面とする最大高さの平均値が、０．１μｍ〜１μｍである、請求項１〜４のいずれか一項に記載の光透過性導電性フィルム。
【請求項６】
少なくとも一部の光透過性導電層（Ｃ）がパターン化されており、前記中間層（Ｂ）が露出した領域を有する、請求項１〜５のいずれか一項に記載の光透過性導電性フィルム。
【請求項７】
請求項１〜６のいずれか一項に記載の光透過性導電性フィルムを含有するタッチパネル。
【請求項８】
請求項３〜６のいずれか一項に記載の光透過性導電性フィルムを製造する方法であって、（１）前記バインダー成分及び前記微粒子を含有する原料を用いて前記中間層（Ｂ）を形成する工程を含有する方法。
【請求項９】
前記工程（１）において、下地となる層の上に前記原料を塗布することにより前記中間層（Ｂ）を形成する、請求項８に記載の方法。
【発明の詳細な説明】
【技術分野】
【０００１】
本発明は、光透過性導電性フィルム、その製造方法及びその用途に関する。
【背景技術】
【０００２】
タッチパネルに搭載される光透過性導電性フィルムとして、プラスチック等からなる光透過性支持層の少なくとも一方の面に、直接又は他の層を介して、酸化インジウムスズ（ＩＴＯ）等を含有する光透過性導電層を配置した光透過性導電性フィルムが数多く用いられている。
【０００３】
上記のフィルムは、光透過性導電層（あるいはさらにその上に層が存在する場合はその層も含めて）をエッチング処理によってパターン化した上で使用されることが多い。このようなフィルムは、光透過性導電層側のフィルム表面の上部から見たときに、光透過性導電層（あるいはその上層）が表面に存在する領域（パターン領域）と、同層が存在せずその下層が露出している領域（エッチング領域）が観察される。パターン形状は例えば短冊状である。このようなフィルムにおいては、パターン形状が視認されてしまう、いわゆる骨見え現象が生じることが知られている。
【０００４】
このような骨見え現象は、複数の要因により引き起こされる事象ではあるが、一因としてエッチング加工により引き起こされる局所的変形が寄与していると考えられている。
【０００５】
この骨見え現象を抑制する目的で、局所的変形自体を抑制する目的で、フィルムの基材となる光透過性支持層として十分に厚いもの（例えば１８８μｍ程度）を用いることや、別のフィルムをさらに貼り合わせること等が提案されている。しかしながら、近年はフィルムの薄型軽量化（例えば５０μｍ程度）が求められており、そのような手段は採用できない状況にある。
【０００６】
そこで、骨見え現象を抑制する目的で、エッチング領域の表面に微細な凹凸を形成することにより、比較的高いヘイズ値を付与して、エッチング領域の見え方をぼかす方法が提案されている（特許文献１）。
【先行技術文献】
【特許文献】
【０００７】
【特許文献１】特開２０１２−１３３７７１号公報
【発明の概要】
【発明が解決しようとする課題】
【０００８】
本発明者は、光透過性導電層をパターン化した光透過性導電性フィルムにおいて、骨見え現象を改善する目的で、従来技術にしたがってエッチング領域の表面に微細な凹凸を形成した場合には、骨見え現象は抑制される傾向はみられるものの、これはあくまでフィルム全体を曇らせることによりもたらされる効果であり、骨見え現象のみならず、タッチパネルに搭載して使用する際には表示画像そのものまでもが見えにくくなってしまうという問題があることを見出した。言い換えれば、従来の方法ではヘイズ値が高くなりすぎてタッチパネルに搭載して使用する際には画面の輝度が低下してしまうという問題があることを本発明者は見出した。さらに、本発明者は、従来技術にしたがって同様にエッチング領域の表面に凹凸を形成した場合には、光透過性導電層の電気抵抗値が上昇してしまうという別の問題があることも見出した。
【０００９】
したがって、本発明は、（１）光透過性導電層がパターン化された際の骨見え現象の抑制度合い、（２）ヘイズ値及び（３）電気抵抗値という三点のバランスが改善された、光透過性導電性フィルムを提供することを課題とする。
【課題を解決するための手段】
【００１０】
本発明者は、鋭意検討を重ね、比較的曲率の大きい凸曲面を有する複数の突起を有する中間層を、該突起を有する面が対向するように光透過性導電層の下層側に設けることによって、上記課題を解決できることを見出した。より詳細には以下の通りである。上記の通りとすることにより、従来のものと比べてより大きい曲率を有する凸曲面がエッチング領域の表面上に複数存在している状態とすることができる。このことに起因して、乱反射を抑制しつつ界面反射を効果的に揺らがせることができる。さらに、このような形状の突起を設けることにより骨見え現象を抑制しようとする際には、単位面積あたりの突起の数が従来の方法に比べてより少ない数であっても目的を達成できる。このように、結果的にフィルム表面の乱れがより少ない状態、すなわちヘイズ値と電気抵抗値の悪化が従来よりも抑制された状態、を維持しつつ骨見え現象を効果的に抑制できることになる。
【００１１】
本発明は、これらの新たな知見に基づいてさらに種々の検討を重ねることにより完成されたものであり、次に掲げるものである。
項１
（Ａ）光透過性支持層； 
（Ｂ）中間層；及び
（Ｃ）光透過性導電層
を含有し、
前記中間層（Ｂ）が、前記光透過性支持層（Ａ）の少なくとも一方の面に、直接又は一以上の他の層を介して配置されており、かつ
前記光透過性導電層（Ｃ）が、前記光透過性支持層（Ａ）の少なくとも一方の面に、少なくとも中間層（Ｂ）を介して配置されている光透過性導電性フィルムであって：
前記中間層（Ｂ）の光透過性導電層（Ｃ）側の面が、凸曲面を有する複数の突起を有し、かつ
前記凸曲面が前記中間層（Ｂ）の前記面となす角度θが５０°以下であることを特徴とする、光透過性導電性フィルム。
項２
前記中間層（Ｂ）の前記表面が前記突起を、１ｍｍ２あたり１００個〜１０，０００個有する、項１に記載の光透過性導電性フィルム。
項３
前記中間層（Ｂ）は、長軸（Major Axis）が１μｍ〜１０μｍであり、かつ長軸と短軸とのアスペクト比が１．５以上の扁平な楕円体又は紡錘形の微粒子、及びバインダー成分を含有し、かつ
前記突起が、前記微粒子により形成されるものである、
項１又は２に記載の光透過性導電性フィルム。
項４
前記微粒子及び前記バインダー成分の屈折率差が０．１以下である、項３に記載の光透過性導電性フィルム。
項５
前記突起の、前記中間層（Ｂ）の前記面を基準面とする最大高さの平均値が、０．１μｍ〜１μｍである、項１〜項４のいずれか一項に記載の光透過性導電性フィルム。
項６
少なくとも一部の光透過性導電層（Ｃ）がパターン化されており、前記中間層（Ｂ）が露出した領域を有する、項１〜項５のいずれか一項に記載の光透過性導電性フィルム。
項７
項１〜項６のいずれか一項に記載の光透過性導電性フィルムを含有するタッチパネル。
項８
項３〜項６のいずれか一項に記載の光透過性導電性フィルムを製造する方法であって、
（１）前記バインダー成分及び前記微粒子を含有する原料を用いて前記中間層（Ｂ）を形成する工程を含有する方法。
項９
前記工程（１）において、下地となる層の上に前記原料を塗布することにより前記中間層（Ｂ）を形成する、項８に記載の方法。
【発明の効果】
【００１２】
本発明によれば、比較的曲率の大きい複数の凸曲面がエッチング領域の表面上に存在している状態とすることができ、このことに起因して、乱反射を抑制しつつ界面反射を効果的に揺らがせることができる。本発明によれば、このようにしてヘイズ値を適度に抑制しつつ、効果的に骨見え現象を抑制できる。
【図面の簡単な説明】
【００１３】
【図１】光透過性支持層（Ａ）の片面に、中間層（Ｂ）及び光透過性導電層（Ｃ）がこの順で配置されている、本発明の光透過性導電性フィルムを示す断面図である。
【図２】光透過性支持層（Ａ）の両面に、中間層（Ｂ）及び光透過性導電層（Ｃ）がこの順で配置されている、本発明の光透過性導電性フィルムを示す断面図である。
【図３】光透過性支持層（Ａ）の一方の面に、第一の中間層（Ｂ）及び光透過性導電層（Ｃ）がこの順で配置されており、かつ、他方の面に、第二の中間層（Ｂ）が直接配置されている、本発明の光透過性導電性フィルムを示す断面図である。
【図４】比較的曲率が大きい複数の凸曲面がエッチング領域の表面上に存在している状態のエッチング領域の断面図である。
【図５】比較的曲率が小さい複数の凸曲面がエッチング領域の表面上に存在している状態のエッチング領域の断面図である。
【図６】中間層（Ｂ）に一部が埋まっている微粒子が中間層（Ｂ）の表面から突出している状態を示す上面図、側面図及び一部拡大図である。
【図７】扁平な楕円体の微粒子の外観を示す三面図である。
【図８】扁平な紡錘形の微粒子の外観を示す三面図である。
【図９】割平面が球の中心を通らない球欠形状の微粒子の外観を示す三面図である。
【図１０】異形粒子により形成される突起を示す模式図である。
【図１１】中間層（Ｂ）の下層に設けられている突起により形成される突起を示す模式図である。
【図１２】型の転写により形成される突起を示す模式図である。
【図１３】後加工により形成される突起を示す模式図である。
【図１４】光透過性支持層（Ａ）の片面に、中間層（Ｂ）、アンダーコート層（Ｄ）及び光透過性導電層（Ｃ）がこの順で配置されている、本発明の光透過性導電性フィルムを示す断面図である。
【図１５】光透過性支持層（Ａ）の両面に、中間層（Ｂ）、アンダーコート層（Ｄ）及び光透過性導電層（Ｃ）がこの順で配置されている、本発明の光透過性導電性フィルムを示す断面図である。
【発明を実施するための形態】
【００１４】
１．  光透過性導電性フィルム
本発明の光透過性導電性フィルムは、
（Ａ）光透過性支持層； 
（Ｂ）中間層；及び
（Ｃ）光透過性導電層
を含有し、
前記中間層（Ｂ）が、前記光透過性支持層（Ａ）の少なくとも一方の面に、直接又は一以上の他の層を介して配置されており、かつ
前記光透過性導電層（Ｃ）が、前記光透過性支持層（Ａ）の少なくとも一方の面に、少なくとも中間層（Ｂ）を介して配置されている光透過性導電性フィルムであって：
前記中間層（Ｂ）の光透過性導電層（Ｃ）側の面が、凸曲面を有する複数の突起を有し、かつ
前記凸曲面が前記中間層（Ｂ）の前記面となす角度θが５０°以下であることを特徴とする、光透過性導電性フィルム
である。
【００１５】
本発明において「光透過性」とは、光を透過させる性質を有する（ｔｒａｎｓｌｕｃｅｎｔ）ことを意味する。「光透過性」には、透明（ｔｒａｎｓｐａｒｅｎｔ）が含まれる。「光透過性」とは、例えば、全光線透過率が８０％以上、好ましくは８５％以上、より好ましくは８７％以上である性質をいう。本発明において全光線透過率は、ヘーズメーター（日本電色社製、商品名：ＮＤＨ−２０００、またはその同等品）を用いてＪＩＳ−Ｋ−７１０５に基づいて測定する。
【００１６】
本明細書において、光透過性支持層（Ａ）の一方の面に配置される複数の層のうち二つの層の相対的な位置関係について言及する場合、光透過性支持層（Ａ）を基準にして、光透過性支持層（Ａ）からの距離が大きい一方の層を「上の層」等といい、光透過性支持層（Ａ）からの距離が小さい他方の層を「下の層」等ということがある。
【００１７】
以下の各層についての説明箇所において特に明記されていない限り、本発明において、各層の厚さは、市販の反射分光膜厚計（大塚電子、ＦＥ−３０００（製品名）、又はその同等品）を用いて求める。又は、代替的に、市販の透過型電子顕微鏡を用いた観察により求めてもよい。具体的には、ミクロトーム又はフォーカスイオンビームなどを用いて光透過性導電性フィルムをフィルム面に対して垂直方向に薄く切断し、その断面を観察する。
【００１８】
図１に、本発明の光透過性導電性フィルムの一態様を示す。この態様では、光透過性支持層（Ａ）の一方の面に、中間層（Ｂ）及び光透過性導電層（Ｃ）がこの順で配置されている。
【００１９】
図２に、本発明の光透過性導電性フィルムの別の態様を示す。この態様では、光透過性支持層（Ａ）の両方の面に、中間層（Ｂ）及び光透過性導電層（Ｃ）がこの順で配置されている。
【００２０】
１．１  光透過性支持層（Ａ）
本発明において光透過性支持層とは、光透過性導電層を含有する光透過性導電性フィルムにおいて、光透過性導電層を含有する層を支持する役割を果たすものをいう。光透過性支持層（Ａ）としては、特に限定されないが、例えば、タッチパネル用光透過性導電性フィルムにおいて、光透過性支持層として通常用いられるものを用いることができる。
【００２１】
光透過性支持層（Ａ）の素材は、特に限定されないが、例えば、各種の有機高分子等を挙げることができる。有機高分子としては、特に限定されないが、例えば、ポリエステル系樹脂、アセテート系樹脂、ポリエーテル系樹脂、ポリカーボネート系樹脂、ポリアクリル系樹脂、ポリメタクリル系樹脂、ポリスチレン系樹脂、ポリオレフィン系樹脂、ポリイミド系樹脂、ポリアミド系樹脂、ポリ塩化ビニル系樹脂、ポリアセタール系樹脂、ポリ塩化ビニリデン系樹脂、及びポリフェニレンサルファイド系樹脂等が挙げられる。ポリエステル系樹脂としては、特に限定されないが、例えば、ポリエチレンテレフタレート（ＰＥＴ）、及びポリエチレンナフタレート（ＰＥＮ）等が挙げられる。光透過性支持層（Ａ）の素材は、ポリエステル系樹脂が好ましく、特にＰＥＴが好ましい。光透過性支持層（Ａ）は、これらのうちいずれか単独からなるものであってもよいし、複数種からなるものであってもあってもよい。
【００２２】
光透過性支持層（Ａ）の厚さは、特に限定されないが、例えば、２〜３００μｍの範囲が挙げられる。
【００２３】
１．２  中間層（Ｂ）
本発明の光透過性導電性フィルムは、光透過性支持層（Ａ）の少なくとも一方の面に、直接又は一以上の他の層を介して中間層（Ｂ）が配置されている。中間層（Ｂ）は、好ましくは光透過性支持層（Ａ）の面に、直接配置されている。
【００２４】
光透過性支持層（Ａ）の両方の面に、中間層（Ｂ）がそれぞれ、直接配置されていてもよい（図３）。
【００２５】
中間層（Ｂ）は、光透過性導電層（Ｃ）と対向する側の面が、凸曲面を有する複数の突起を有し、かつ前記凸曲面が中間層（Ｂ）の前記面となす角度θが５０°以下であるという特性を備える。
【００２６】
前記突起は、比較的曲率が大きい（曲面が緩やかな）凸曲面を有しているという特徴を有している。かかる特徴に起因してヘイズ値の上昇を抑制しつつ骨見え現象を抑制できるという優れた効果が得られる。例えば、曲率がより小さい（曲面が急峻な）曲面を有する突起、例えば、球面状突起を替わりに備える中間層（Ｂ）を用いた場合に比べてヘイズ値の上昇が抑えられているにもかかわらず、骨見え現象は効果的に抑制されている。前記突起は、上記効果の点で、好ましくは、屈曲面を有さないか実質的に有さないという特徴をさらに備える。
【００２７】
この現象は以下のように説明される。中間層（Ｂ）を配置することによって、エッチング後に、比較的曲率が大きい複数の凸曲面がエッチング領域の表面上に存在している状態とすることができる。この状態のエッチング領域の断面図を図４に示す。また、本発明と比較するために、比較的曲率が小さい凸曲面がエッチング領域の表面上に存在している状態とした場合のエッチング領域の断面図を図５に示す。図４及び図５のそれぞれには、ある一定角度から入射した光の、エッチング領域の表面における反射光が図示されている。
このように、比較的曲率が大きい凸曲面が表面に導入されている場合、曲率が比較的小さい凸曲面が導入されている場合に比べ、反射光が散乱しにくく、より反射光を一定の範囲に収めやすくなる。このように反射光が散乱しにくい場合は、ヘイズ値の上昇を抑えることができる。また、比較的曲率が大きい凸曲面が表面に導入されている場合であっても、骨見え現象の原因とみられる界面反射を効果的に揺らがせることができる。
【００２８】
本発明の効果の面では、前記凸曲面が中間層（Ｂ）の前記面となす角度θは好ましくは５〜５０°であり、より好ましくは１５〜３０°である。
【００２９】
本発明において、前記凸曲面が中間層（Ｂ）の前記面となす角度θの測定は、以下の通り行う。
＜θの測定方法＞
１．エッチング処理による上層の除去（測定の前処理）
光透過性導電性フィルムを２０％塩酸に浸漬し、表面抵抗が計測不能になるまでエッチング処理を続ける。
【００３０】
２．θの測定方法
非接触式三次元表面粗さ計を用いて測定倍率２５倍、測定面積２８３μｍ×２１３μｍの条件にて３次元の表面形状を測定した。得られた３次元の表面形状から２５個の凸曲面を任意に選んだ。それぞれの凸曲面の３次元の表面形状について任意の方向から見ることとし「粗さ測定の基準面と凸曲面とのなす角度」を算出した。算出された２５個の「粗さ測定の基準面と凸曲面とのなす角度」を算術平均して、「凸曲面が中間層（Ｂ）の光透過性導電層（Ｃ）側の面となす角度θ」とした。
【００３１】
本発明の効果の面では、中間層（Ｂ）の光透過性導電層（Ｃ）と対向する側の面が、前記突起を１ｍｍ２あたり、１００個〜１０，０００個有していれば好ましく、５００〜５，０００個有していればより好ましく、１，０００〜２，０００個有していればさらに好ましい。
【００３２】
本発明において、単位面積あたりの突起の数の測定は、以下の通り行う。
【００３３】
＜単位面積あたりの突起の数の測定方法＞
１．エッチング処理による上層の除去（測定の前処理）
光透過性導電性フィルムを２０％塩酸に浸漬し、表面抵抗が計測不能になるまでエッチング処理を続ける。
【００３４】
２．突起の数の測定方法
非接触式三次元表面粗さ計に内蔵された表面解析ソフトを用いて３次元の１０点平均粗さ（ＳＲｚ）を求め、「前記突起を有する中間層（Ｂ）の面を基準面とする前記突起の最大高さの平均値」とする。
【００３５】
本発明の効果の面では、前記突起を有する中間層（Ｂ）の面を基準面とする前記突起の最大高さの平均値が、０．１μｍ〜１μｍであれば好ましく、０．２μｍ〜０．６μｍであればさらに好ましい。
【００３６】
本発明において、突起の最大高さの平均値は、以下の通り算出する。
【００３７】
＜突起の最大高さの平均値を算出する方法＞
１．エッチング処理による上層の除去（測定の前処理）
光透過性導電性フィルムを２０％塩酸に浸漬し、表面抵抗が計測不能になるまでエッチング処理を続ける。
【００３８】
２．突起の最大高さと、その平均値の測定方法
非接触式三次元表面粗さ計を用いて測定倍率２５倍、測定面積２８３μｍ×２１３μｍの条件にて３次元の表面形状を測定する。非接触式三次元表面粗さ計に内蔵された表面解析ソフトを用いて突起の最大粗さ（ＳＲｍａｘ）と、３次元の１０点平均粗さ（ＳＲｚ）を求める。突起の最大粗さ（ＳＲｍａｘ）を「前記突起を有する中間層（Ｂ）の面を基準面とする前記突起の最大高さ」とし、３次元の１０点平均粗さ（ＳＲｚ）を「前記突起を有する中間層（Ｂ）の面を基準面とする前記突起の最大高さ」とする。
【００３９】
なお、中間層（Ｂ）の表面にアンダーコート層等の数十ナノメートルの厚さの他の層が存在する場合は、当該他の層を除去せずにそのまま当該他の層で覆われた表面の凹凸形状を測定してもよい。
【００４０】
前記突起は、特に限定されないが、例えば、中間層（Ｂ）に一部が埋まっている微粒子の、中間層（Ｂ）の表面から突出している部分に相当するものであってもよい（図６）。
微粒子の形状は、一部に前記の凸曲面を有していればよく、特に限定されないが、例えば楕円体のほか、図７〜９に示した形状等であってもよい。微粒子としては、特に限定されないが、長軸（Major Axis）が１μｍ〜１０μｍであり、かつ長径と短径とのアスペクト比が１．５の扁平な楕円体若しくは紡錘形、又はこれらに類似する形状を用いることができる。より具体的には、長軸（Major Axis）が３μｍ〜６μｍであり、かつ長径と短径とのアスペクト比が２以上の楕円体を用いることができる。アスペクト比の上限は特に限定されないが好ましくは１０以下である。
【００４１】
別の態様として、前記突起は、中間層（Ｂ）に全体が埋まっている上記微粒子又は異形微粒子の形状を反映して、周辺のバインダー成分が隆起することにより形成される突起であってもよい（図１０）。この場合の異形形状としては、図１０に例示した円錐形状のほか、結果的に同様の突起の形成を助けるものであればよく、特に限定されない。例えば、図１０に示すような円錐状の微粒子が中間層（Ｂ）に埋まっている場合、バインダー成分の回り込みにより、上述したような比較的曲率が大きい（曲面が緩やかな）凸曲面を有する突起が形成される。
【００４２】
別の態様として、前記突起は、中間層（Ｂ）の下層に設けられている突起が中間層（Ｂ）の表面に突出したものであってもよい（図１１）。また、前記突起は、同様に中間層（Ｂ）の下層に設けられている突起であって、中間層（Ｂ）に全体が埋まっている突起の形状を反映して、周辺のバインダー成分が隆起することにより形成される突起であってもよい。
【００４３】
別の態様として、前記突起は、型の転写により中間層（Ｂ）の表面に付与されたものであってもよい（図１２）。
【００４４】
別の態様として、前記突起は、中間層（Ｂ）を形成した後に、後加工（印刷及びインクジェット等）により中間層（Ｂ）の表面に付与されたものであってもよい（図１３）。
【００４５】
本発明において、微粒子の体積平均粒子径は、コールターカウンター式粒度計を用いて、電気抵抗試験方法により測定する。
【００４６】
本発明において、微粒子の長径と短径とのアスペクト比は以下の通り算出する。
【００４７】
エポキシ樹脂中に微粒子を固定した試験片を作成し、試験片を走査型電子顕微鏡（ＳＥＭ）を用いて観察する。観察視野内から任意の２５個の粒子を選び、それぞれの粒子について観察された粒子の外径の最大長さを測る。なお、観察された粒子数が２５個より少ない場合は観察視野を変えるか複数の視野を観察して合計２５個の測定値を得る。
【００４８】
前記微粒子としては、特に限定されないが、好ましくは透明有機高分子粒子、透明無機粒子及び有機無機ハイブリッド粒子等を使用できる。
【００４９】
上記において、好ましくは、中間層（Ｂ）は、前記微粒子、及びバインダー成分を含有する。バインダー成分としては、特に限定されないが、例えば、アクリル系樹脂、シリコーン系樹脂、メラミン系樹脂及びアルキド系樹脂；並びにシリカ、ジルコニア、チタニア及びアルミナ等のコロイド粒子等が挙げられる。中間層（Ｂ）は、これらのうちいずれか単独をバインダー成分として含有していてもよいし、複数種をバインダー成分として含有していてもよい。
【００５０】
上記において、前記微粒子及び前記バインダー成分の屈折率差が０．１以下であれば好ましい。屈折率差がこの範囲内にあれば、光を透過させた際に、フィルム全面に渡り均一な透過光が得られるため好ましい。屈折率差がこの範囲内となるように適宜材料を選択すればよい。
【００５１】
中間層（Ｂ）は、本発明の効果が奏される限り特に限定されないが、前記微粒子に加えてその他の成分をさらに含有していてもよい。その他の成分としては、本発明の効果が奏される限り特に限定されないが、例えば、アクリル系樹脂、シリコーン系樹脂、メラミン系樹脂及びアルキド系樹脂；並びにシリカ、ジルコニア、チタニア及びアルミナ等のコロイド粒子、ケイ素系有機無機ハイブリッド高分子等が挙げられる。中間層（Ｂ）は、前記微粒子に加えて、これらのうちいずれか単独をさらに含有していてもよいし、複数種をさらに含有していてもよい。
【００５２】
中間層（Ｂ）の厚さは、０．５〜５μｍであり、好ましくは１〜４μｍ、より好ましくは１〜３μｍである。中間層（Ｂ）の厚さが０．５μmよりも大きいと、粒子が脱落しにくくなるという利点が得られる。また、中間層（Ｂ）の厚さが５μmよりも小さいと、突起高さの均一性が高まるという利点が得られる。
【００５３】
本発明において、中間層（Ｂ）の厚さは、次のようにして測定する。透過型電子顕微鏡観察により求める。具体的には、ミクロトーム又はフォーカスイオンビームなどを用いて光透過性導電性フィルムを薄く切断して、その断面を観察する。
【００５４】
中間層（Ｂ）は、他のさらなる機能を兼ね備える層とすることもできる。例えば、光学調整層としての機能を同時に中間層（Ｂ）に付与してもよい。この場合、中間層（Ｂ）が例えば、上方が低屈折領域、下方に高屈折率領域がそれぞれ配置されている、境界が明瞭でなくてもよい多層構造を有するものであってもよい。
【００５５】
中間層（Ｂ）を下地となる層の上に配置する方法としては、特に限定されないが、例えば、フィルムに原料を塗布したうえで、熱で硬化する方法、及び紫外線や電子線などの活性エネルギー線で硬化する方法等が挙げられる。生産性の点で、紫外線により硬化する方法が好ましい。
【００５６】
より具体的には、中間層（Ｂ）が前記バインダー成分及び前記微粒子を含有する場合は以下のようにして下地となる層の上に中間層（Ｂ）を配置することができる。
（１）前記バインダー成分及び前記微粒子を含有する原料を用いて前記中間層（Ｂ）を形成する工程を含有する方法により配置することができる。前記工程（１）において、下地となる層の上に前記原料を塗布することにより前記中間層（Ｂ）を形成することがより好ましい。
【００５７】
あるいは、前記のような微粒子を使用せず、インプリント等の方法により所望の突起を中間層（Ｂ）の表面に設けることもできる。
【００５８】
１．３  光透過性導電層（Ｃ）
光透過性導電層（Ｃ）は、光透過性支持層（Ａ）の一方の面に、直接又は一以上の他の層を介して配置されている。
【００５９】
本発明において光透過性導電層とは、電気を導通しかつ可視光を透過する役割を果たすものをいう。光透過性導電層（Ｃ）としては、特に限定されないが、例えば、タッチパネル用光透過性導電性フィルムにおいて光透過性導電層として通常用いられるものを用いることができる。
【００６０】
光透過性導電層（Ｃ）の素材は、特に限定されないが、例えば、酸化インジウム、酸化亜鉛、酸化錫及び酸化チタン等が挙げられる。光透過性導電層（Ｃ）としては、透明性と導電性を両立する点で酸化インジウムにドーパントをドープしたものを含む光透過性導電層が好ましい。光透過性導電層（Ｃ）は、酸化インジウムにドーパントをドープしたものからなる光透過性導電層であってもよい。ドーパントとしては、特に限定されないが、例えば、酸化スズ及び酸化亜鉛、並びにそれらの混合物等が挙げられる。
【００６１】
光透過性導電層（Ｃ）の素材として酸化インジウムに酸化スズをドープしたものを用いる場合は、酸化インジウム（ＩＩＩ）（Ｉｎ２Ｏ３）に酸化スズ（ＩＶ）（ＳｎＯ２）をドープしたもの（ｔｉｎ−ｄｏｐｅｄ  ｉｎｄｉｕｍ  ｏｘｉｄｅ；ＩＴＯ）が好ましい。この場合、ＳｎＯ２の添加量としては、特に限定されないが、例えば、１〜１５重量％、好ましくは２〜１０重量％、より好ましくは３〜８重量％等が挙げられる。また、ドーパントの総量が左記の数値範囲を超えない範囲で、酸化インジウムスズにさらに他のドーパントが加えられたものを光透過性導電層（Ｃ）の素材として用いてもよい。左記において他のドーパントとしては、特に限定されないが、例えばセレン等が挙げられる。
【００６２】
光透過性導電層（Ｃ）は、上記の各種素材のうちいずれか単独からなるものであってもよいし、複数種からなるものであってもあってもよい。
【００６３】
光透過性導電層（Ｃ）は、特に限定されないが、結晶体若しくは非晶質体、又はそれらの混合体であってもよい。
【００６４】
光透過性導電層（Ｃ）を配置する方法は、湿式及び乾式のいずれであってもよく、特に限定されない。光透過性導電層（Ｃ）を配置する方法の具体例として、例えば、スパッタリング法、真空蒸着法、イオンプレーティング法、ＣＶＤ法及びパルスレーザーデポジション法等が挙げられる。
【００６５】
１．４  アンダーコート層（Ｄ）
本発明の光透過性導電性フィルムは、光透過性支持層（Ａ）の光透過性導電層（Ｃ）が配置されている面に、直接又は一以上の他の層を介してアンダーコート層（Ｄ）が配置されていてもよい。アンダーコート層（Ｄ）が配置されている場合、少なくとも一方の前記光透過性導電層（Ｃ）が、少なくとも前記アンダーコート層（Ｄ）及び中間層（Ｂ）を介して前記光透過性支持層（Ａ）の前記面に配置されている。この場合、少なくとも一方の前記光透過性導電層（Ｃ）が、前記アンダーコート層（Ｄ）に隣接して配置されていてもよい。また、この場合、アンダーコート層（Ｄ）は通常、中間層（Ｂ）よりも光透過性導電層（Ｃ）に近い側に配置されている。
【００６６】
図４に、本発明の光透過性導電性フィルムの一態様を示す。この態様では、光透過性支持層（Ａ）の一方の面に、中間層（Ｂ）、アンダーコート層（Ｄ）及び光透過性導電層（Ｃ）がこの順で互いに隣接して配置されている。
【００６７】
図１０に、本発明の光透過性導電性フィルムの一態様を示す。この態様では、光透過性支持層（Ａ）の両面に、中間層（Ｂ）、アンダーコート層（Ｄ）及び光透過性導電層（Ｃ）がこの順で互いに隣接して配置されている。
【００６８】
図１１に、本発明の光透過性導電性フィルムの一態様を示す。この態様では、光透過性支持層（Ａ）の一方の面に、第一の中間層（Ｂ）、アンダーコート層（Ｄ）及び光透過性導電層（Ｃ）がこの順で互いに隣接して配置されており、他方の面に、第二の中間層（Ｂ）が直接配置されている。
【００６９】
アンダーコート層（Ｄ）の素材は、特に限定されないが、例えば、誘電性を有するものであってもよい。アンダーコート層（Ｄ）の素材としては、特に限定されないが、例えば、酸化ケイ素、窒化ケイ素、酸窒化ケイ素、炭化ケイ素、シリコンアルコキシド、アルキルシロキサン及びその縮合物、ポリシロキサン、シルセスキオキサン、並びにポリシラザン等が挙げられる。アンダーコート層（Ｄ）は、これらのうちいずれか単独からなるものであってもよいし、複数種からなるものであってもあってもよい。酸化ケイ素を含有する光透過性下地層が好ましく、酸化ケイ素からなる光透過性下地層がより好ましい。
【００７０】
アンダーコート層（Ｄ）は、一層が配置されていてもよい。あるいは二層以上が互いに隣接して、または他の層を介して互いに離間して配置されていてもよい。
【００７１】
アンダーコート層（Ｄ）の一層あたりの厚さは、１５〜４０ｎｍ等が挙げられる。二層以上が互いに隣接して配置されている場合は互いに隣接している全てのアンダーコート層（Ｄ）の合計厚さが上記範囲内であればよい。左記の例示列挙においては後出のものが前出のものよりも好ましい。
【００７２】
アンダーコート層（Ｄ）を配置する方法としては、湿式及び乾式のいずれでもよく、特に限定されないが、湿式としては例えば、ゾル−ゲル法、及び微粒子分散液若しくはコロイド溶液を塗布する方法等が挙げられる。アンダーコート層（Ｄ）を配置する方法として、乾式としては、例えば、スパッタリング法、イオンプレーティング法、真空蒸着法又はパルスレーザーデポジション法により隣接する層上に積層する方法等が挙げられる。
【００７３】
１．５  その他の層
本発明の光透過性導電性フィルムは、光透過性支持層（Ａ）の中間層（Ｂ）及び光透過性導電層（Ｃ）が配置されている側の面に、アンダーコート層（Ｄ）及び少なくとも１種のその他の層（Ｅ）からなる群より選択される少なくとも１種の層がさらに配置されていてもよい。
【００７４】
その他の層（Ｅ）としては、特に限定されないが、例えば、接着層等が挙げられる。
【００７５】
接着層とは、二層の間に当該二層と互いに隣接して配置され、当該二層間を互いに接着するために配置される層である。接着層としては、特に限定されないが、例えば、タッチパネル用光透過性導電性フィルムにおいて接着層として通常用いられるものを用いることができる。特に限定されないが、例えば、カップリング剤を用いることができる。必要に応じて接着される片方の面又は両方の面に対してより接着性を高める目的でコロナ処理を行ってもよい。
【００７６】
１．６  本発明の光透過性導電性フィルムの用途
本発明の光透過性導電性フィルムは、タッチパネルのために好ましく用いられる。本発明の光透過性導電性フィルムは、特に、静電容量型タッチパネルのためにより好ましく用いられる。抵抗膜方式タッチパネルの製造のために用いられる光透過性導電性フィルムは一般に表面抵抗率（シート抵抗）が１６０〜１，０００Ω／ｓｑ程度は必要であるとされる。これに対して静電容量型タッチパネルの製造のために用いられる光透過性導電性フィルムは一般に表面抵抗率が低いほうが有利である。本発明の光透過性導電性フィルムは、抵抗率が低減されており、これにより、静電容量型タッチパネルの製造のために好ましく用いられる。静電容量型タッチパネルについて詳細は、２で説明する通りである。
【００７７】
２．  本発明の静電容量型タッチパネル
本発明の静電容量型タッチパネルは、本発明の光透過性導電性フィルムを含み、さらに必要に応じてその他の部材を含んでなる。
【００７８】
本発明の静電容量型タッチパネルの具体的な構成例としては、次のような構成が挙げられる。なお、保護層（１）側が操作画面側を、ガラス（５）側が操作画面とは反対側を向くようにして使用される。
（１）保護層
（２）本発明の光透過性導電性フィルム（Ｙ軸方向）
（３）絶縁層
（４）本発明の光透過性導電性フィルム（Ｘ軸方向）
（５）ガラス
本発明の静電容量型タッチパネルは、特に限定されないが、例えば、上記（１）〜（５）、並びに必要に応じてその他の部材を通常の方法に従って組み合わせることにより製造することができる。
【００７９】
３．  本発明の光透過性導電性フィルムの製造方法
本発明の光透過性導電性フィルムは、それぞれの層について説明した通りそれぞれの層を配置することにより製造することができる。例えば、光透過性支持層（Ａ）の光透過性導電層（Ｃ）が配置されている側の面に、下層側から順次配置させてもよいが、配置の順番は特に限定されない。例えば、最初に光透過性支持層（Ａ）ではない層（例えば、光透過性導電層（Ｃ））の一方の面に他の層を配置させてもよい。あるいは、一方で２種以上の層を互いに隣接するように配置させることにより１種の複合層を得てから、又はそれと同時に、他方で同様に２種以上の層を互いに隣接するように配置させることにより１種の複合層を得て、これらの２種の複合層をさらに互いに隣接するように配置させてもよい。
【実施例】
【００８０】
以下に実施例を掲げて本発明をさらに詳しく説明するが、本発明はこれら実施例のみに限定されるものではない。
【００８１】
（実施例１）
光透過性支持層として、ＰＥＴを用いた。ＰＥＴ表面上に下記に示した塗工液を均一に塗布し樹脂液を乾燥させることにより中間層を形成させた。得られた中間層の厚さは１．５μｍであった。中間層の表面に表れた凸曲面の凹凸形状を三次元表面粗さ計を用いて測定し、凸曲面が中間層（Ｂ）となす角度θ、単位面積あたりの突起の数、中間層の光透過性導電層（Ｃ）側の面を基準面とする最大高さの平均値を求めた。得られた結果を表１に示した。なお、塗工液の調製は次の通り行った。
【００８２】
（塗工液の調製）
ジペンタエリスリトールヘキサアクリレート（日本化薬社製）  ７５重量部
エポキシアクリレート（日本化薬社製）                      ２０重量部
マクロモノマーＡＡ−６（東亞合成社製）                    １１重量部
光重合開始剤イルガキュアー１８４（チバガイギー社製）      ７重量部
楕円体のスチレン系樹脂微粒子                              １重量部
（体積平均粒子径３μｍ、アスペクト比２、長軸の長さ４μｍ、短軸の長さ２μｍ）
上記成分をブチルセロソルブ３５重量部、メチルエチルケトンを９４．５重量部の混合溶媒を用いて希釈し、よく攪拌して固形分４０％の塗工液を得た。  
【００８３】
中間層のうえに光学干渉層として厚さ２０ｎｍのＳｉＯ２からなる層（ｎC＝１．４６０）を形成し、さらにその上に光透過性導電層として酸化インジウムスズからなる層（ｎD＝１．９３８）を厚さ２５ｎｍとなるように成膜した。次いで、１５０℃で１時間熱処理した。得られた光透過性透明導電フィルムに対して、下記方法に従って「骨見え現象の評価」、「ヘイズ値」、「電気抵抗値」を評価した。
【００８４】
（比較例１）
塗工液に含まれる楕円体の微粒子を、球状のスチレン系樹脂微粒子に代えたこと以外は実施例と同様にして光透過性導電フィルムを得た。実施例と同様に評価した結果を表１に示した。
【００８５】
（実施例２〜１８及び比較例２〜４）
塗工液に含まれる楕円体の微粒子の形状や配合量、乾燥硬化後厚み、角度θ、粒子個数、粒子寸法、突起高さを変えたこと以外は実施例１と同様にして光透過性導電フィルムを得た。実施例１と同様に評価した結果を表１及び表２に示した。
なお、楕円体形状の粒子は実施例１と同様の楕円体のスチレン系樹脂微粒子（体積平均粒子径３μｍ、アスペクト比２、長軸の長さ４μｍ、短軸の長さ２μｍ）を用い、球形状の粒子は球状のスチレン系樹脂微粒子（体積平均粒子径３μｍ、アスペクト比１）を用いた。
【００８６】
（骨見え現象の評価）
作製した透明導電性積層体を５ｃｍ角に切り出し、透明導電層に３ｍｍ幅のポリイミドテープを３ｍｍの間隔ができるように平行に８本貼り付けた。次いで、このポリイミドテープを貼り付けた積層体をＩＴＯエッチング液（関東化学社製、商品名「ＩＴＯ−０６Ｎ」）に１分間浸漬し、ポリイミドテープを貼り付けていない部分のＩＴＯを除去し、リンス及び乾燥後にポリイミドテープを剥離することで、３ｍｍ間隔で３ｍｍ幅のＩＴＯ膜がパターニングされた積層体を得た。このフィルムを目視観察し、ＩＴＯのパターンが「見えない（◎）」、「ほぼ見えない（○）」、及び「少し見える（×）」のいずれかに該当するかを評価した。
【００８７】
（全光線透過率及びヘイズ値）
日本電色社製ヘーズメーター（ＭＤＨ２０００）を用いてＪＩＳ  Ｋ７３６１−１に準じて測定した。
【００８８】
（電気抵抗値）
表面抵抗は、表面抵抗計（ＭＩＴＳＵＢＩＳＨＩ  ＣＨＥＭＩＣＡＬ  ＡＮＡＬＹＴＥＣＨ社製、商品名：Ｌｏｒｅｓｔａ−ＥＰ）を用いて、４端子法により測定した。
評価結果を表１及び表２に示した。表１及び表２における「（配合量）＊」は、実施例１における粒子の配合量を１重量部としたときの粒子の配合重量部を示している。
【００８９】
【表１】
2015061745.tif 000002
【表２】
2015061745.tif 000003
【符号の説明】
【００９０】
１        光透過性導電性フィルム
１１      光透過性支持層（Ａ）
１２      中間層（Ｂ）
１２１    微粒子
１２２    バインダー
１３      光透過性導電層（Ｃ）
１４      アンダーコート層（Ｄ）
１５      中間層（Ｂ）の下層（光透過性支持層（Ａ）であってもよい）
１５１    下層の突起
２        型
３        後処理により設けられた突起
【図１】
2015061745.tif 000004
【図２】
2015061745.tif 000005
【図３】
2015061745.tif 000006
【図４】
2015061745.tif 000007
【図５】
2015061745.tif 000008
【図６】
2015061745.tif 000009
【図７】
2015061745.tif 000010
【図８】
2015061745.tif 000011
【図９】
2015061745.tif 000012
【図１０】
2015061745.tif 000013
【図１１】
2015061745.tif 000014
【図１２】
2015061745.tif 000015
【図１３】
2015061745.tif 000016
【図１４】
2015061745.tif 000017
【図１５】
2015061745.tif 000018
【手続補正書】
【提出日】平成26年12月26日(2014.12.26)
【手続補正１】
【補正対象書類名】特許請求の範囲
【補正対象項目名】全文
【補正方法】変更
【補正の内容】
【特許請求の範囲】
【請求項１】
（Ａ）光透過性支持層； 
（Ｂ）中間層；及び
（Ｃ）光透過性導電層
を含有し、
前記中間層（Ｂ）が、前記光透過性支持層（Ａ）の少なくとも一方の面に、直接又は一以上の他の層を介して配置されており、かつ
前記光透過性導電層（Ｃ）が、前記光透過性支持層（Ａ）の少なくとも一方の面に、少なくとも中間層（Ｂ）を介して配置されている光透過性導電性フィルムであって：
前記中間層（Ｂ）の光透過性導電層（Ｃ）側の面が、凸曲面を有する複数の突起を有し、
かつ
前記凸曲面が前記中間層（Ｂ）の前記面となす角度θが５〜４０°であることを特徴とする、光透過性導電性フィルム。
【請求項２】
前記中間層（Ｂ）の前記表面が前記突起を、１ｍｍ２あたり１００個〜１０，０００個有する、請求項１に記載の光透過性導電性フィルム。
【請求項３】
前記中間層（Ｂ）が、長軸（Major Axis）が１μｍ〜１０μｍであり、かつ長径と短径とのアスペクト比が１．５以上の扁平な楕円体またはそれに類似な形状の微粒子、及びバインダー成分を含有し、かつ
前記突起が、前記微粒子により形成されるものである、
請求項１又は２に記載の光透過性導電性フィルム。
【請求項４】
前記微粒子及び前記バインダー成分の屈折率差が０．１以下である、請求項３に記載の光透過性導電性フィルム。
【請求項５】
前記突起の、前記中間層（Ｂ）の前記面を基準面とする最大高さの平均値が、０．１μｍ〜１μｍである、請求項１〜４のいずれか一項に記載の光透過性導電性フィルム。
【請求項６】
少なくとも一部の光透過性導電層（Ｃ）がパターン化されており、前記中間層（Ｂ）が露出した領域を有する、請求項１〜５のいずれか一項に記載の光透過性導電性フィルム。
【請求項７】
請求項１〜６のいずれか一項に記載の光透過性導電性フィルムを含有するタッチパネル。
【請求項８】
請求項３〜６のいずれか一項に記載の光透過性導電性フィルムを製造する方法であって、
（１）前記バインダー成分及び前記微粒子を含有する原料を用いて前記中間層（Ｂ）を形成する工程を含有する方法。
【請求項９】
前記工程（１）において、下地となる層の上に前記原料を塗布することにより前記中間層（Ｂ）を形成する、請求項８に記載の方法。